【事件の表示】
　特願２０１３−５４１９３７「偏光板用接着剤、偏光板及び光学素子」拒絶査定不服審判事件〔平成２５年　４月１８日国際公開、ＷＯ２０１３／０５５１５８、平成２６年　１月１６日国内公表、特表２０１４−５００９８４、請求項の数（１５）〕について、次のとおり審決する。
【結　論】
　原査定を取り消す。
　本願の発明は、特許すべきものとする。
【理　由】
第１　手続の経緯
　本願は、２０１２年１０月１２日（優先権主張２０１１年１０月１４日、韓国、優先権主張２０１１年１２月２８日、韓国、優先権主張２０１２年６月２９日、韓国、優先権主張２０１２年１０月１２日、韓国）を国際出願日とする出願であって、平成２６年４月３０日付けで拒絶理由が通知され、同年８月５日に意見書が提出されるとともに手続補正がなされ、平成２７年１月２６日付けで拒絶査定がなされ、これに対して、同年６月３日付けで拒絶査定不服審判が請求されると同時に手続補正がなされ、当審において、平成２８年７月１１日付けで拒絶の理由（以下「当審拒絶理由」という。）が通知され、同年９月２８日に意見書が提出されるとともに手続補正がなされたものである。
　
第２　本願発明
　本願の請求項１ないし１５に係る発明は、平成２８年９月２８日になされた手続補正によって補正された特許請求の範囲の請求項１ないし１５に記載の事項によりそれぞれ特定されるものと認められるところ、請求項１ないし１５に係る発明（以下、本願の請求項１ないし１５に係る発明をそれぞれ「本願発明１」ないし「本願発明１５」といい、本願発明１ないし１５を総称して「本願発明」という。）は、以下のとおりのものである。
　
　「【請求項１】
　ホモポリマーのガラス転移温度が１２０℃以上である第１エポキシ化合物１００重量部と、
　ホモポリマーのガラス転移温度が６０℃以下である第２エポキシ化合物３０〜１００重量部と、
　前記第１エポキシ化合物１００重量部に対して、分子内に少なくとも１個のオキセタニル基を有するオキセタン化合物１００〜４００重量部と、
　カチオン性光重合開始剤０．５〜２０重量部と、
　を含み、
　前記第１エポキシ化合物は、脂環式エポキシ化合物であり、
　前記第２エポキシ化合物は、脂環式基、及び、１以上のグリシジルエーテル基を含み、
　ガラス転移温度が８０℃〜１２０℃で、
　２５℃における粘度が１９〜５０ｃＰである、
　偏光板用接着剤組成物。
　　【請求項２】
　前記第１エポキシ化合物は、３，４−エポキシシクロヘキシルメチル−３，４'−エポキシシクロヘキサンカルボン酸、ビニルシクロヘキセンジオキシド、ジシクロペンタジエンジオキシド、及び、ビスエポキシシクロペンチルエーテルからなる群より選択された１種以上である、
　請求項１に記載の偏光板用接着剤組成物。
　　【請求項３】
　前記第２エポキシ化合物は、１，４−シクロヘキサンジメタノールジグリシジルエーテルである、
　請求項１に記載の偏光板用接着剤組成物。
　　【請求項４】
　前記第１エポキシ化合物と第２エポキシ化合物の重量比が１：１〜３：１である、
　請求項１から３の何れか１項に記載の偏光板用接着剤組成物。
　　【請求項５】
　前記偏光板用接着剤組成物はビニル系化合物をさらに含み、前記ビニル系化合物の含量は全体接着剤組成物１００重量部に対して０．１〜１０重量部である、
　請求項１から４の何れか１項に記載の偏光板用接着剤組成物。
　　【請求項６】
　前記ビニル系化合物はヒドロキシＣ１−６アルキルビニルエーテル及びビニルアセテートからなる群より選択される少なくとも一つである、
　請求項５に記載の偏光板用接着剤組成物。
　　【請求項７】
　前記偏光板用接着剤組成物はシランカップリング剤をさらに含み、前記シランカップリング剤の含量は全体接着剤組成物１００重量部に対して０．１〜５重量部である、
　請求項１から６の何れか１項に記載の偏光板用接着剤組成物。
　　【請求項８】
　前記シランカップリング剤はエポキシ基、ビニル基、ラジカル基及びこれらの組み合わせからなる群より選択される１種以上のカチオン重合性官能基を含むものである、
　請求項７に記載の偏光板用接着剤組成物。
　　【請求項９】
　前記偏光板用接着剤組成物はラジカル重合性モノマーをさらに含み、前記ラジカル重合性モノマーの含量は全体接着剤組成物１００重量部に対して０〜４０重量部である、
　請求項１から８の何れか１項に記載の偏光板用接着剤組成物。
　　【請求項１０】
　前記偏光板用接着剤組成物は光ラジカル重合開始剤をさらに含み、前記光ラジカル重合開始剤の含量は全体接着剤組成物１００重量部に対して０．５〜２０重量部である、
　請求項９に記載の偏光板用接着剤組成物。
　　【請求項１１】
　偏光子、前記偏光子の少なくとも一面に形成される接着剤層及び前記接着剤層上に形成される透明基材フィルムを含む偏光板であって、
　前記接着剤層は請求項１から１０の何れか１項に記載の偏光板用接着剤組成物を含む、
　偏光板。
　　【請求項１２】
　前記接着剤層と透明基材フィルムとの間にプライマー層をさらに含む、
　請求項１１に記載の偏光板。
　　【請求項１３】
　前記プライマー層は、１〜５０重量部のウレタン高分子、水分散性微粒子０．１〜１０重量部及び残部の水を含むプライマー組成物を含む、
　請求項１２に記載の偏光板。
　　【請求項１４】
　請求項１１から１３の何れか一項に記載の偏光板を含む、
　光学素子。
　　【請求項１５】
　前記透明基材フィルムは、アクリル系フィルム、ポリエチレンテレフタレート（ＰＥＴ）フィルム、アクリル系プライマー処理されたポリエチレンテレフタレート（ＰＥＴ）フィルム、ポリノルボルネン（ＰＮＢ）系フィルム、シクロオレフィンポリマー（ＣＯＰ）フィルム、ポリカーボネートフィルム、及びトリアセチルセルロース（ＴＡＣ）フィルムからなる群より選択された少なくとも一つである、
　請求項１１から１３の何れか１項に記載の偏光板。」
　
第３　当審拒絶理由について
１　当審拒絶理由の概要
（１）理由１
　本件出願の平成２７年６月３日になされた手続補正によって補正された請求項１ないし１６に係る発明は、その優先権主張の日（以下「優先日」という。）前に日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　　　　　　　　　　　　　　　　　　記 
　引用例１．特開２００７−１６９１７２号公報
　引用例２．特開２０１０−２０９１２６号公報
　引用例３．特開２００８−１３４３８４号公報
　引用例４．特開２０１０−１０２３１０号公報
　引用例５．特開２０１０−２７７０６３号公報
　引用例６．特開２００９−２２７８０４号公報
　引用例７．国際公開第２０１１／０１３６６３号
　引用例８．特開２０１０−５５０６２号公報
　請求項１ないし１６に係る発明は、当業者が引用例１に記載された発明及び周知技術に基づいて容易に発明することができたものである。
（２）理由２
　本件出願は、平成２７年６月３日になされた手続補正によって補正された特許請求の範囲の記載が下記の点で不備のため、特許法第３６条第６項第１号及び第２号に規定する要件を満たしていない。
　
 　　　　　　　　　　　　　　　　　記
　ア　請求項１には「２５℃における粘度が１０〜５０ｃＰである」と記載されているが、発明の詳細な説明には、本願の実施例の接着剤組成物ＡないしＬ（【０１２２】ないし【０１３３】、【０１４８】【表１】参照）において、２５℃における粘度の下限は「１９ｃＰ」（組成物Ｈ）であり、請求項１の粘度のうち、１０ｃＰ以上１９ｃＰ未満についてサポートされているとはいえない。 
 　 
　イ　請求項３には「ビニルシクロヘキセンジオキシドジシクロペンタジエンジオキシド、」と記載されているが、【００２２】の「ビニルシクロヘキセンジオキシド、ジシクロペンタジエンジオキシド、」の記載と整合していない。 
 　 
　ウ　請求項４に列記された第２エポキシ化合物のうち、脂環式基、及び、１以上のグリシジルエーテル基を含むものは、「１，４−シクロヘキサンジメタノールジグリシジルエーテル」のみであるから、結果として、請求項１の「前記第２エポキシ化合物は、脂環式基、及び、１以上のグリシジルエーテル基を含み、」の記載と、請求項１の記載を引用する請求項４の「前記第２エポキシ化合物は、１，４−シクロヘキサンジメタノールジグリシジルエーテル、１，４−ブタンジオールジグリシジルエーテル、１，６−ヘキサンジオールジグリシジルエーテル、ネオペンチルグリコールジグリシジルエーテル、レゾルシノールジグリシジルエーテル、ジエチレングリコールジグリシジルエーテル、エチレングリコールジグリシジルエーテル、トリメチロールプロパントリグリシジルエーテル、ｎ−ブチルグリシジルエーテル、２−エチルヘキシルグリシジルエーテル、フェニルグリシジルエーテル、及びｏ−クレシル（Ｃｒｅｓｙｌ）グリシジルエーテルからなる群より選択された１種以上である」の記載とが整合していない。 
 　 
　エ　請求項１２及び請求項１４は、「偏光板」という物の発明であるが、請求項１２の「・・・前記接着剤層は請求項１〜１１の何れか１項に記載の偏光板組成物により形成される偏光板。」との記載及び請求項１４の「・・・前記プライマー層は・・・を含むプライマー組成物により形成される偏光板。」との記載は、製造に関して技術的な特徴や条件が付された記載がある場合に該当するため、当該請求項にはその物の製造方法が記載されているといえ、請求項１２及び請求項１４の記載では、「物」として何を特定しようとしているのかが不明である。 
  
　よって、請求項１ないし１６に係る発明は、発明の詳細な説明に記載したものではなく、明確でもない。 
　
２　当審拒絶理由の判断
（１）理由１について
　ア　引用例１の記載事項
　当審拒絶理由に引用例１として引用され、本願の優先日前に頒布された刊行物である特開２００７−１６９１７２号公報には、次の事項が図とともに記載されている（下線は審決で付した。以下同じ。）。
　（ア）「【特許請求の範囲】
　【請求項１】
 光学部材用接着剤に用いるエポキシ化合物の精製方法であって、
 エポキシ化合物１００体積部に対して、純水を５００〜２０００体積部加えた後、
　６０〜１００℃に加熱しながら１〜２４時間攪拌する工程、
　前記純水を分液して前記エポキシ化合物を分取する工程、及び、
　前記分取したエポキシ化合物から水分を除去する工程を有する
　ことを特徴とするエポキシ化合物の精製方法。
　【請求項２】
　請求項１記載のエポキシ化合物の精製方法によって精製されたエポキシ化合物と、下記一般式（１）で表されるアニオンを含有する光カチオン重合開始剤とを含有する光学部材用接着剤であって、
 前記エポキシ化合物は脂肪族エポキシ化合物及び／又は脂環式エポキシ化合物を含有する
　ことを特徴とする光学部材用接着剤。
 【化１】　・・・略・・・ 
　【請求項３】
 更に、硬化制御剤を含有することを特徴とする請求項２記載の光学部材用接着剤。
　【請求項４】
　更に、オキセタン化合物を含有することを特徴とする請求項２又は３記載の光学部材用接着剤。
 　・・・略・・・」 
　（イ）「【技術分野】
　【０００１】
　本発明は、極めて高い非着色性を有し、高い透明性を維持することが可能な光学部材用接着剤に用いることができるエポキシ化合物を得ることが可能なエポキシ樹脂の精製方法、光学部材用接着剤及び光学部材の製造方法に関する。
　【背景技術】
　【０００２】
　従来から、レンズ、ミラー、プリズム等の光学部材を製造する場合には、アクリル化合物やエポキシ化合物からなる樹脂組成物が接着剤として用いられてきた。
　しかしながら、アクリル化合物からなる接着剤は、短波長の光に対する耐性には優れているが、吸水率が高いため水分による劣化が起こるという問題や、硬化時の体積収縮が大きいため寸法安定性に劣るという問題があった。
　【０００３】
　これに対して、例えば、特許文献１には、光カチオン重合開始剤を配合したエポキシ系光硬化性樹脂組成物が開示されている。しかしながら、このような光硬化性樹脂組成物では、光カチオン重合開始剤がイオン性化合物を形成し、硬化直後又は長期の使用中に樹脂が着色してしまうという着色性の問題があった。
　【０００４】
　これに対して、耐光性を向上させるために、例えば、特許文献２には、３，４−エポキシシクロヘキシルメチル−３’、４’−エポキシシクロヘキサンに代表されるような脂環式エポキシ樹脂等からなるエポキシ樹脂組成物が開示されている。また、特許文献３には、ビスフェノールＡ型エポキシ化合物を直接水素化したエポキシ樹脂と無水ヘキサヒドロフタル酸及び／又は無水メチルヘキサヒドロフタル酸硬化剤とからなるエポキシ樹脂組成物が開示されている。
　【０００５】
　しかしながら、これらの樹脂組成物は、酸無水物等の熱硬化剤を使用するものであるため、硬化させるために高温で長時間保持しなければならず、紫外線や熱による着色の改善も不充分となっていた。 
　【０００６】
　このように、従来公知の樹脂組成物はいずれも充分な耐光性と耐熱性とを有するものではない。したがって、短波長光の照射や高温の下でも着色することのない接着剤が求められていた。」 
　（ウ）「【発明が解決しようとする課題】 
　【０００７】 
　本発明は、上記現状に鑑み、極めて高い非着色性を有し、高い透明性を維持することが可能な光学部材用接着剤に用いることができるエポキシ化合物を得ることが可能なエポキシ樹脂の精製方法、光学部材用接着剤及び光学部材の製造方法を提供することを目的とする。」
　（エ）「【００２２】 
　上記脂肪族エポキシ化合物としては特に限定はされず、例えば、水素化された芳香族エポキシや、アルコールのグリシジルエーテル等を用いることができる。
　なかでも、下記一般式（２）〜（７）で表される脂肪族エポキシ化合物を好適に用いることができる。このような脂肪族エポキシ化合物を用いることにより、本発明の光学部材用接着剤は、極めて優れた非着色性を有し、黄変等の変色を防止することができるとともに、耐熱性にも優れたものとなる。
　【００２３】
 【化２】 
  
 上記一般式（２）中、ｎは０〜２０の整数を表し、Ｒ１、Ｒ２は、水素、又は、直鎖状若しくは分枝鎖状Ｃ１〜Ｃ１２アルキル基を表し、それぞれ同一のものであってもよく、異なるものであってもよい。 
 　・・・略・・・ 
　【００２６】 
　【化５】 
  
　上記一般式（５）で表される化合物としては、例えば、「ＤＭＥ−１００」（新日本理化工業社）、「ＥＰ−４０８５」（旭電化工業社製）等、市販されているものを用いることができる。 
 　・・・略・・・ 
　【００３０】 
　更に、上記一般式（２）においてＲ１、Ｒ２がメチル基であるビスフェノールＡ型エポキシ化合物と、上記一般式（５）で表される脂肪族エポキシ化合物とを併用することにより、本発明の光学部材用接着剤は、適度に粘度を下げることができ、作業性を向上させることができる。 
　【００３１】 
　上記一般式（２）においてＲ１、Ｒ２がメチル基であるビスフェノールＡ型エポキシ化合物と、上記一般式（５）で表されるエポキシ化合物を併用する場合、上記一般式（５）で表されるエポキシ化合物の好ましい配合量としては、エポキシ化合物の全配合量を１００重量部としたとき、好ましい下限が５重量部、好ましい上限が１００重量部である。５重量部未満であると、適度に粘度を低下させることができず、良好な作業性が得られないことがある。１００重量部より多いと耐熱性が低下し、高温時の接着強度低下や着色の発生等の問題が生じることがある。 
　【００３２】 
　上記脂環式エポキシ化合物としては特に限定はされず、例えば、環状オレフィンのエポキシ化物等を用いることができる。 
　【００３３】 
　なかでも、下記一般式(８)〜(１０)で表される脂環式エポキシ化合物を好適に用いることができる。これらの脂環式エポキシ化合物を用いることにより、粘度を低下させ、作業性を向上させるとともに、反応性を向上させることができるため、重合度の向上や開始剤の低減を図ることができる。 
　【００３４】 
 【化８】・・・略・・・ 
　上記一般式（８）で表される化合物としては、例えば、「セロキサイド２０２１」（ダイセル化学工業社製）等、市販されているものを用いることができる。」 
　（オ）「【００６９】
　本発明の光学部材用接着剤は、更に、オキセタン化合物を含有することが好ましい。
　上記オキセタン化合物を含有することにより、本発明の光学部材用接着剤は硬化反応に優れ、硬化収縮が少なく、かつ、硬化物を加熱した場合の着色を大きく改善することができる。
　【００７０】
　上記オキセタン化合物としては、１，４−ビス［（３−エチル−３−オキセタニルメトキシ）メチル］ベンゼン、１，４−ビス［（３−メチル−３−オキセタニルメトキシ）メチル］ベンゼン、３−メチル−３−グリシジルオキセタン、３−エチル−３−グリシジルオキセタン、３−メチル−３−ヒドロキシメチルオキセタン、３−エチル−３−ヒドロキシメチルオキセタン、ジ{１−エチル(３−オキセタニル)}メチルエーテル等が挙げられる。これらオキセタン化合物の市販品としては、アロンオキセタンＯＸＴ−１２１，０ＸＴ−２２１，ＯＸＴ−２１２（以上、東亞合成（株）製）等が挙げられる。なかでも、水酸基を有するオキセタン化合物を特に好適に用いることができ、そのようなオキセタン化合物としては、エタナコールＥＨＯ（宇部興産製）、ＯＸＴ−１０１（東亞合成（株）製）等が挙げられる。」 
　（カ）「【００８４】 
　（実施例１） 
　
水素化ビスフェノールＡエポキシ樹脂（ＹＸ８０３４、ジャパンエポキシレジン社製）９０部とシクロヘキサンジメタノールジグリシジルエーテル（ＤＭＥ−１００、新日本理化社製）１０部を混合した混合樹脂に１０倍の純水を加えて９０℃に加熱した。充分振とうして９０℃に温度を保ったまま１時間静置した後、分離した水を除去した。この操作を３回繰り返した後、得られた樹脂を９０℃で８時間真空乾燥を行い、熱水処理樹脂を得た
　
得られた熱水処理樹脂１００重量部に対して、光カチオン重合開始剤としてヨウドニウムボレート系の光カチオン型重合開始剤（ＲＰ２０７４、ローディア社製）１重量部、硬化制御剤としてポリエチレングリコール（分子量１０００）５重量部、及び、シランカップリング剤としてサイラエースＳ−５１０（チッソ社製）１重量部を混合し８０℃に加熱後、ホモディスパー型撹拌混合機（ホモディスパーＬ型、特殊機化社製）を用い、撹拌速度３０００ｒｐｍで均一に撹拌混合して、光学部材用接着剤を調製した
　調整した熱光学部材用接着剤を塗布し、厚みが１００μｍとなるように２枚の無アルカリガラスの間に挟んだ後、３０００ｍＪ／ｃｍ２の紫外線を照射した後、８０℃で３０分間加熱して熱光学部材用接着剤を硬化させ、試験片を作製した。」 
　（キ）上記（ア）ないし（カ）から、引用例１には次の発明が記載されているものと認められる。
「水素化ビスフェノールＡエポキシ樹脂（ＹＸ８０３４、ジャパンエポキシレジン社製）９０部とシクロヘキサンジメタノールジグリシジルエーテル（ＤＭＥ−１００、新日本理化社製）１０部を混合した混合樹脂に１０倍の純水を加えて９０℃に加熱し、充分振とうして９０℃に温度を保ったまま１時間静置した後、分離した水を除去し、この操作を３回繰り返した後、得られた樹脂を９０℃で８時間真空乾燥を行い、熱水処理樹脂を得て、
　得られた熱水処理樹脂１００重量部に対して、光カチオン重合開始剤としてヨウドニウムボレート系の光カチオン型重合開始剤（ＲＰ２０７４、ローディア社製）１重量部、硬化制御剤としてポリエチレングリコール（分子量１０００）５重量部、及び、シランカップリング剤としてサイラエースＳ−５１０（チッソ社製）１重量部を混合し８０℃に加熱後、ホモディスパー型撹拌混合機（ホモディスパーＬ型、特殊機化社製）を用い、撹拌速度３０００ｒｐｍで均一に撹拌混合して、調製した光学部材用接着剤。」（以下「引用発明」という。）
　イ　対比
　本願発明１と引用発明とを対比すると、本願発明１と引用発明とは、
「第１エポキシ化合物と、
　ホモポリマーのガラス転移温度が６０℃以下である第２エポキシ化合物と、
　カチオン性光重合開始剤０．５〜２０重量部と、
　を含み、
　前記第１エポキシ化合物は、脂環式エポキシ化合物であり、
　前記第２エポキシ化合物は、脂環式基、及び、１以上のグリシジルエーテル基を含む、
　接着剤組成物。」である点で一致し、次の点で相違する。
　
　・相違点１
　本願発明１では、「ホモポリマーのガラス転移温度が１２０℃以上である第１エポキシ化合物１００重量部と、ホモポリマーのガラス転移温度が６０℃以下である第２エポキシ化合物３０〜１００重量部と、前記第１エポキシ化合物１００重量部に対して、分子内に少なくとも１個のオキセタニル基を有するオキセタン化合物１００〜４００重量部と」を含み、「ガラス転移温度が８０℃〜１２０℃で、２５℃における粘度が１９〜５０ｃＰである」のに対し、
　引用発明では、水素化ビスフェノールＡエポキシ樹脂（ＹＸ８０３４）９０部を含むが、ＹＸ８０３４のガラス転移温度が明らかでなく、また、「シクロヘキサンジメタノールジグリシジルエーテル（ＤＭＥ−１００）」を１０重量部含むが、ＹＸ８０３４を１００重量部とすると前記ＤＭＥ−１００は１１重量部であり、オキセタン化合物を含まず、ガラス転移温度及び粘度については明らかでない点。 
 　 
　・相違点２
　本願発明１では、偏光板用接着剤組成物であるのに対し、
　引用発明では、光学部材用接着剤である点。
　ウ　判断
　上記相違点１について検討する。
　（ア）一般的なビスフェノールＡエポキシ樹脂のガラス転移温度が１２０℃以上であることを考慮すれば、引用発明の「水素化ビスフェノールＡエポキシ樹脂」（本願発明１の「第１エポキシ化合物」に相当。以下、当該ウの項において、「」に続く（）内の用語は、対応する本願発明１の用語を示す。）のガラス転移温度が１２０℃以上であることは当業者に自明である。
　（イ）引用例１には、「【００３１】・・・上記一般式（５）で表されるエポキシ化合物の好ましい配合量としては、エポキシ化合物の全配合量を１００重量部としたとき、好ましい下限が５重量部、好ましい上限が１００重量部である。」（上記ア（エ））と記載されており、当該記載を考慮すれば、引用発明の「シクロヘキサンジメタノールジグリシジルエーテル（ＤＭＥ−１００）」（第２エポキシ化合物）の配合量を、ＹＸ８０３４の１００重量部に対して、３０〜１００重量部となすことは当業者が適宜なし得たことといえる。
　（ウ）「偏光板」の技術分野において、エポキシ系接着剤として、分子内に少なくとも１個のオキセタニル基を有するオキセタン化合物を添加することにより、接着剤の粘度を調節することは本願の優先日前に周知（以下「周知技術」という。例．引用例２（特許請求の範囲、実施例参照。）、引用例３（【０１２２】、【０１２３】参照。）、引用例４（【００６４】参照。）、引用例５（【０１４９】参照。）、引用例６（【０００９】参照。））である。
　（エ）引用例１には、「【００６９】本発明の光学部材用接着剤は、更に、オキセタン化合物を含有することが好ましい。上記オキセタン化合物を含有することにより、本発明の光学部材用接着剤は硬化反応に優れ、硬化収縮が少なく、かつ、硬化物を加熱した場合の着色を大きく改善することができる。」（上記ア（オ））と記載されている。
　しかしながら、引用例１には、「水素化ビスフェノールＡエポキシ樹脂」（第１エポキシ化合物）、「シクロヘキサンジメタノールジグリシジルエーテル（ＤＭＥ−１００）」（第２エポキシ化合物）及び「オキセタン化合物」を全て含む具体的な接着剤に関する実施例の記載はなく、そもそも、引用例１におけるオキセタン化合物を含有させるための目的も、接着剤の硬化反応に優れ、硬化収縮が少なく、かつ、硬化物を加熱した場合の着色を大きく改善することにあり、上記（ウ）で示した周知技術のように粘度を調節するものではない。
　（オ）本願発明は、「ホモポリマーのガラス転移温度が１２０℃以上である第１エポキシ化合物１００重量部、ホモポリマーのガラス転移温度が６０℃以下である第２エポキシ化合物３０〜１００重量部を含」み、「第１エポキシ化合物１００重量部に対して、分子内に少なくとも１個のオキセタニル基を有するオキセタン化合物１００〜４００重量部含」み、且つ、「ガラス転移温度が８０℃〜１２０℃で、２５℃における粘度が１９〜５０ｃＰ」とすることによって、作業性に優れ、薄い接着層で優れた接着力を示す接着剤を得ることができるものである。
　（カ）上記（エ）の事項を考慮すれば、引用発明において、上記（オ）のように、「水素化ビスフェノールＡエポキシ樹脂」（第１エポキシ化合物）、「シクロヘキサンジメタノールジグリシジルエーテル（ＤＭＥ−１００）」（第２エポキシ化合物）及び「オキセタン化合物」をそれぞれ特定量含んだ上で、特定のガラス転移温度及び特定の粘度となす動機がない。
　してみると、上記（ア）ないし（ウ）の事項を考慮したとしても、引用発明において、上記相違点１に係る本願発明１の構成となすことは当業者が容易になし得たものとはいえない。
　（キ）したがって、引用例１には、上記相違点１に係る事項が開示されてなく、しかも、当該事項が周知技術から想到容易であるともいえないから、上記相違点２について検討するまでもなく、本願発明１は、当業者が容易に発明することができたものではない。
　（ク）なお、請求人は、平成２８年９月２８日提出の意見書において、追加実験の結果を記載し、特に、第１エポキシ化合物１００重量部に対して、分子内に少なくとも１個のオキセタニル基を有するオキセタン化合物１００〜４００重量部含むことで、優れた接着力を維持しつつ、接着剤の粘度を低下させることができることを示した。
　
　エ　本願発明２ないし１５について
　本願発明１が、引用発明及び周知技術に基づいて当業者が容易に発明をすることができたものであるといえないのであるから、本願発明１の発明特定事項をすべて含み、さらに他の発明特定事項を付加した本願発明２ないし１５も同様に、引用発明及び周知技術に基づいて当業者が容易に発明をすることができたものであるといえない。
　
（２）理由２について
　ア　平成２８年９月２８日付け手続補正（以下単に「補正」という。）によって、補正前の請求項１の「２５℃における粘度が１０〜５０ｃＰである」は、補正後の請求項１において「２５℃における粘度が
１９
、
　イ　補正によって、補正前の請求項４の「前記第２エポキシ化合物は、１，４−シクロヘキサンジメタノールジグリシジルエーテル、・・・、及びｏ−クレシル（Ｃｒｅｓｙｌ）グリシジルエーテルからなる群より選択された１種以上である、」は、補正後の請求項３において「前記第２エポキシ化合物は、１，４−シクロヘキサンジメタノールジグリシジルエーテル」と補正されることにより、当審拒絶理由の上記１（１）ウは解消した。
　ウ　補正によって、補正前の請求項１２の「前記接着剤層は請求項１〜１１の何れか１項に記載の偏光板組成物により形成される偏光板。」は、補正後の請求項１１において「前記接着剤層は請求項１〜１０の何れか１項に記載の偏光板組成物
を含む、
を含む、
　エ　以上のとおり、本願発明は、発明の詳細な説明に記載したものであり、明確である。
　
第４　原査定の理由について
１　原査定の理由の概要
　この出願の平成２８年９月２８日付けで手続補正よって補正された請求項１ないし１５に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　記
　引用文献１．特開２００８−２４１９４６号公報
　引用文献２．特開２０１０−２０９１２６号公報
　引用文献３．特開２００８−１３４３８４号公報
　引用文献４．国際公開第２０１１／０１３６６３号
　引用文献５．特開２０１０−５５０６２号公報
２　原査定の理由の判断
　引用文献１ないし５には、本願発明の構成である「ホモポリマーのガラス転移温度が１２０℃以上である第１エポキシ化合物１００重量部、ホモポリマーのガラス転移温度が６０℃以下である第２エポキシ化合物３０〜１００重量部を含」み、「第１エポキシ化合物１００重量部に対して、分子内に少なくとも１個のオキセタニル基を有するオキセタン化合物１００〜４００重量部含」み、且つ、「ガラス転移温度が８０℃〜１２０℃で、２５℃における粘度が１９〜５０ｃＰ」とすることは記載されておらず、示唆もない。
　してみると、本願発明は、当業者が引用文献１ないし５に記載された発明に基づいて容易に発明することができたものではない。
　
第５　むすび
　以上のとおり、原査定の理由によっては、本願を拒絶することはできない。 
　また、他に本願を拒絶すべき理由を発見しない。 
　よって、結論のとおり審決する。